(57)【要約】      （修正有）【課題】放射性セシウムで汚染されたスラリの、除染率が高く、装置の小型化、除染時間が短い、放射性廃棄物量が相対的に少ない除染方法を提供する。【解決手段】放射性セシウムで汚染された汚染水（Ｂ１）及び微粒子（Ｂ２）のうちの少なくとも１種を含む放射性セシウム汚染スラリ（Ｂ）２２と、添加剤（Ｃ）２３として少なくとも捕集剤（Ｃ１）とを浮選機（ＦＭ）１１に供給すると共に、浮選機（ＦＭ）の下部からマイクロバブル１３を供給する一方、浮選機（ＦＭ）の上部から放射性セシウムが濃縮された浮上物（Ｕ）１６を浮上回収し、浮選機（ＦＭ）の下部から除染されたアンダーフロー水（Ｗ１）１５を回収する。【選択図】図１
2013250261.tif 000002
【特許請求の範囲】
【請求項１】
放射性セシウムで汚染された汚染水（Ｂ１）及び微粒子（Ｂ２）のうちの少なくとも１種を含む放射性セシウム汚染スラリ（Ｂ）と、添加剤（Ｃ）として少なくとも捕集剤（Ｃ１）とを浮選機（ＦＭ）に供給すると共に、浮選機（ＦＭ）の下部からマイクロバブルを供給する一方、浮選機（ＦＭ）の上部から放射性セシウムが濃縮された浮上物（Ｕ）を浮上回収し、浮選機（ＦＭ）の下部から除染されたアンダーフロー水（Ｗ１）を回収する、浮選工程（ＦＰ）を含むことを特徴とする、放射性セシウム汚染スラリの除染方法。
【請求項２】
前記添加剤（Ｃ）が、捕集剤（Ｃ１）と吸着材（Ｃ２）、捕集剤（Ｃ１）とｐＨ調整剤（Ｃ３）、又は捕集剤（Ｃ１）と吸着材（Ｃ２）とｐＨ調整剤（Ｃ３）からなることを特徴とする、請求項１に記載の放射性セシウム汚染スラリの除染方法。
【請求項３】
前記放射性セシウム汚染スラリ（Ｂ）と、添加剤（Ｃ）とを予め調合タンク（ＴＮ１）で攪拌、調合する調合工程（ＭＰ）で得られた調合液（ＭＬ）を、浮選工程（ＦＰ）の浮選機（ＦＭ）に連続的に供給することを特徴とする、請求項１又は２に記載の放射性セシウム汚染スラリの除染方法。
【請求項４】
前記浮選機（ＦＭ）の外形形状が円筒形状で、マイクロバブル供給位置から液面までの高さ（Ｌ）が少なくとも１００ｃｍ以上で、高さ（Ｌ）と円筒部の内径（Ｄ）の比率（Ｌ／Ｄ）が４以上であることを特徴とする、請求項１から３のいずれかに記載の放射性セシウム汚染スラリの除染方法。
【請求項５】
前記捕集剤（Ｃ１）が
（ｉ）炭素原子数６〜２０の高級アルキルアミンから製造されるアルキルアミン塩型カチオン界面活性剤、
（ii）炭素数６〜１８の第四級アルキルアンモニウム塩型カチオン界面活性剤、
（iii）炭素数６〜２０のアルキル硫酸エステルの塩、
（iv）炭素数６〜２０の脂肪酸アルカリ金属塩、及び／又はアルカリ土類金属塩、
（ｖ）炭素数６〜２０のアルキルベンゼンスルホン酸塩、
（vi）炭素数６〜２０のアルキルスルホン酸塩、
（vii）炭素数８以上の高級アルコール、
（viii）エステル型非イオン界面活性剤、並びに
（ix）エーテル型非イオン界面活性剤から選択される１種又は２種以上である、ことを特徴とする、請求項１から４のいずれかに記載の放射性セシウム汚染スラリの除染方法。
【請求項６】
前記浮選工程において、
（ｉ）捕集剤（Ｃ１）が前記高級アルキルアミンから製造されるアルキルアミン塩型カチオン界面活性剤で、かつ浮選機（ＦＬ）内のスラリ水溶液のｐＨが２〜１２、
（ii）捕集剤（Ｃ１）が炭素数６〜１８の第四級アルキルアンモニウム塩型カチオン界面活性剤であり、かつ浮選機（ＦＬ）内のスラリ水溶液のｐＨが２〜１２、
（iii）捕集剤（Ｃ１）が炭素数６〜２０のアルキル硫酸エステルの塩であり、かつ浮選機（ＦＬ）内のスラリ水溶液のｐＨが２〜８、
（iv）捕集剤（Ｃ１）が前記炭素原子数６〜２０の脂肪酸アルカリ金属塩であり、かつ浮選機（ＦＬ）内のスラリ水溶液のｐＨが４〜１２、
（ｖ）捕集剤（Ｃ１）が前記炭素数６〜２０のアルキルベンゼンスルホン酸塩であり、かつ浮選機（ＦＬ）内のスラリ水溶液のｐＨが８以下、
（vi）捕集剤（Ｃ１）が炭素数６〜２０のアルキルスルホン酸塩であり、かつ浮選機（ＦＬ）内のスラリ水溶液のｐＨが８以下、
（vii）炭素数８以上の高級アルコールであり、かつ浮選機（ＦＬ）内のスラリ水溶液のｐＨが２〜１２、
（viii）エステル型非イオン界面活性剤であり、かつ浮選機（ＦＬ）内のスラリ水溶液のｐＨが２〜１２、又は
（ix）エーテル型非イオン界面活性剤であり、かつ浮選機（ＦＬ）内のスラリ水溶液のｐＨが２〜１２であることを特徴とする、請求項１から４のいずれかに記載の放射性セシウム汚染スラリの除染方法。
【請求項７】
前記浮選工程（ＦＰ）において、使用される吸着剤（Ｃ２）が平均粒子径０．１〜３５μｍのゼオライト微粉末、ベントナイト微粉末、及びカオリン微粉末から選択される１種又は２種以上であることを特徴とする、請求項２から６のいずれかに記載の放射性セシウム汚染スラリの除染方法。
【請求項８】
前記浮選工程（ＦＰ）において、使用される吸着剤（Ｃ２）がフェロシアン化鉄、フェロシアン化ニッケル、フェロシアン化銅等のフェロシアン化金属塩の１種又は２種以上であることを特徴とする、請求項２から６のいずれかに記載の放射性セシウム汚染スラリの除染方法。
【請求項９】
前記浮選工程（ＦＰ）に供給するマイクロバブルの平均気泡径が１０〜５０μｍであることを特徴とする、請求項１から８のいずれかに記載の放射性セシウム汚染スラリの除染方法。
【請求項１０】
浮選機（ＦＬ）に供給される、放射性セシウム汚染スラリ（Ｂ）中の微粒子量（Ｇ１）に対する、吸着材（Ｃ２）の量（Ｇ２）の質量比（Ｇ２／Ｇ１）が０．００５〜０．５であることを特徴とする、請求項２からの９のいずれかに記載の放射性セシウム汚染スラリの除染方法。
【請求項１１】
前記浮選工程（ＦＰ）において、浮選機（ＦＭ）の上部から浮上物（Ｕ）を浮上回収した後、脱水ろ過器（ＦＩ）で脱水した固形物を低レベル放射性物質（Ｒ）として保管し、該脱水により生成したろ過水（Ｗ２）は、浮選工程（ＦＰ）、又は放射性汚染微粒子を磨砕及び／もしくは分級する前処理工程にリサイクルすることを特徴とする、請求項１から１０のいずれかに記載の放射性セシウム汚染スラリの除染方法。
【発明の詳細な説明】
【技術分野】
【０００１】
本発明は、放射性セシウムで汚染された汚染水及び微粒子のうちの少なくとも１種を含む放射性セシウム汚染スラリの除去方法に関する。
【背景技術】
【０００２】
２０１１年３月１１日に発生した福島原子力発電所における原子力発電装置の水素爆発、圧力容器のベントの開放により多量のセシウム１３７、ヨウ素１３１等の放射性物質が大気中に放出された後に拡散されて、雨水等により広域に土壌が汚染された。特に地表層が半減期３０．２年の放射性セシウム１３７により汚染されている。この汚染によりこの地域の住民は長期間被爆するおそれがあり、放射性物質に汚染された土壌等の早期の徐染が望まれている。
【０００３】
放射性セシウム１３７は、ウラン２３５に熱中性子を照射したときに核分裂によって、生成し、その半減期は前記の通り３０．２年と非常に長い。セシウムは、周期律表の１族に属するアルカリ金属元素Ｌｉ、Ｎａ、Ｋ、Ｒｂ、Ｆｒの仲間で、１価の陽イオンとなり、反応性に富みハロゲン族元素や酸素と強く結合する。アルカリ金属元素の融点と沸点は相対的に低く、揮発性である。セシウムの融点は２８．５℃で沸点は６７１℃である。放射性セシウムの同位体としてセシウム１３５も上記核分裂で生成されるが放射能レベルは低くあまり問題にはならない。
尚、ヨウ素１３１も上記核分裂によって生成するが、半減期は８．０２日と短い（非特許文献１）。従って、放射性物質で汚染された汚染土からセシウム１３７を除去する必要性は高い。
【０００４】
セシウム１３７と、ヨウ素１３１等の放射性物質が大気中に放出されると、大気中に微小な粒子として、また空気中に浮遊しているエアロゾルに吸着して浮遊し、降雨時に地表に降りそそがれる。エアロゾルは生成過程の相違から粉じん、フューム、ミスト、ばいじんなど、また気象学的には視程や色の違いから霧、もや、煙霧、スモッグと呼ばれることもある。エアロゾルは大気中には極微量にしか存在しない（非特許文献２）。
放射性セシウム、又はエアロゾルに吸着された放射性セシウムは土壌表面に吸着され易く、揮発性の有機化合物、放射性のストロンチウム等と比較して、汚染は土壌深部には広がりにくいと考えられている。
【０００５】
第３４回原子力委員会資料第１号（非特許文献３）の「水洗浄による放射性セシウム汚染土壌の除染方法について」において、（ｉ）「土壌中のセシウム１３７の分布を粘土、シルト、砂に分けて調べた例では、半分以上のセシウム１３７が粘土画分に存在して、粘土等の強固な結合体を形成していた」こと、
及び、（ii）「放射性セシウムは、校庭、庭に降った放射性セシウムは表面の粘土に吸着されて、地表表面から約５ｍｍの厚さ部分にほとんどの放射能が分布している。従って、校庭、庭に降った放射性セシウムは表面の汚染土を取り去ることにより、空間線量を減少させることができる。」ことが報告されている。
これらのことから、放射性セシウムで汚染された粘土の殆どは、比表面積の大きいミクロンもしくはサブミクロンサイズの微粒子粘土であると考えられる。
【０００６】
放射性セシウムで汚染されたスラリから汚染微粒子を分離する手法として、一般的には下記（ｉ）沈殿法、（ii）遠心分離法、及び（iii）浮上分離法が知られている。
（ｉ）沈殿法
放射性セシウム汚染スラリの微粒子の沈殿には長時間を要するために、通常は高分子凝集剤等を添加し微粒子を凝集し沈殿させる方法が採用されている。しかしながらこのような操作で得られる凝集沈殿物は８０質量％以上の水分を含み脱水工程での操作性が困難である。また排水には高い濃度の凝集剤を含む場合そのまま河川に放流することはできない。
（ii）遠心分離法
放射性セシウム汚染スラリは粒径が１μｍ以下の微粒子も多く含みこれら微粒子を回収するには大きな遠心加速が必要で装置が大きくなりまた高速回転が要求されそのため高強度構造になる必要があり、装置の製作コストが高くなり実用性に欠ける。
（iii）浮上分離法
スラリに凝集剤を投与してフロックを生成させ固液分離を行う方法である。主に、有機物と油分分離に開発された方法であり、比重の小さい固液分離には効果的であるが、比重の大きい鉱物微粒子等の固液分離には有効でない。また、粒子径が５０μｍ程度以下の微粒子の固液分離にも有効ではない。
【０００７】
特許文献１には、種々の汚染物質、例えば重金属、放射性物質及び有機物で汚染されている土壌のような粒状物を、溶脱、洗浄、磨砕（アトリッション）、向流方式により粒径の差に従って行う分離（サイズ差分離）及び密度の差による分離（密度差分離）を併用してクリーニングするための方法及び装置が開示されている。しかし、最終の汚染物質を溶液から分離するにあたり汚染物質がコロイド状である場合、濾過操作、造粒状の形成等に困難を伴い、経済性に欠けるという問題点がある。
【０００８】
特許文献２には、汚染土壌をふるい分け、これと液体でスラリを形成し、該スラリを洗浄して大径粒子の表面から微粒子を洗い落とし、向流状態の液体を利用してスラリ中の大径粒子から微粒子を分粒し、それにより微粒子を廃棄物の一部として液体に同伴させ、微粒子からデブリ（屑片）を除去して汚染微粒子流を生じさせ、密度分離器、常磁性分離器又はこれらの併用により、汚染微粒子流から金属、金属化合物及び／又は放射性汚染要因物を分離する方法が開示されているが、具体的な説明はなされていない。
【０００９】
前記福島原子力発電所の事故で汚染された土壌や建物の除染方法として磨砕水洗浄が実施されているといわれている。汚染土壌の表面層にはセシウム等の放射性物質が収着しており一般的は水洗ではセシウムを取り除くことはできない。また、汚染土の汚染方法として、一般的には磨砕（アトリッション）により汚染土を粗粒と細粒に解泥しサイクロンにより汚染のすくない粗粒（アンダーフロー）を覆土として高汚染の細粒（オーバーフロー）を回収除去する分級操作が行われている。しかし、オーバーフローのスラリ溶液から汚染固体微粒子（粒子径が１〜２０μｍ程度の微粒子が多く含まれる）を除去することは困難である。従って、これら放射性セシウム汚染スラリ溶液から放射性セシウム１３７で汚染された微粒子を、簡便な操作で、エネルギー消費の少ない除染装置により、高い除去率で除去する方法の開発が求められている。
【先行技術文献】
【特許文献】
【００１０】
【特許文献１】特開平６−３４３９４８号公報
【特許文献２】特開平７−１８５５１３号公報
【特許文献３】特開２０１０−１２３７０号公報
【特許文献４】特開２０１１−２４０２３７号公報
【非特許文献】
【００１１】
【非特許文献１】「放射能のはなし」  野口邦和著、新日本出版、２０１１年５月３０日発行
【非特許文献２】「エアロゾルの大気環境影響」笠原三紀夫、東野達編集、京都大学学術出版会発行、２００７年２月２０日発行、１〜８頁
【非特許文献３】「水洗浄による放射性セシウム汚染土壌の除染方法について」、第３４回原子力委員会資料第１号（原子力委員会定例会議、開催日：平成２３年９月６日）、報告者：東北大学大学院工学研究科  石井慶造
【発明の概要】
【発明が解決しようとする課題】
【００１２】
本発明は、上記課題を解決して、放射線セシウム汚染微粒子及び放射性セシウムイオンを含む放射性セシウム汚染スラリから該微粒子及びセシウムイオンを効率よく除去する除染方法を提供することを目的とする。
【課題を解決するための手段】
【００１３】
本発明者らは上記実情に鑑み、放射性セシウムで汚染された微粒子及び／又は放射性セシウム化合物に由来するセシウムイオンを含む放射性セシウム汚染スラリの除染方法について鋭意検討した結果、浮選機を使用して、該浮選機の下部から供給する気泡をマイクロバブルとする、マイクロバブルフロテーション法である浮選を採用することにより、放射性セシウム汚染スラリの除染が効率よく行えることを見出し、本発明を完成させるに至った。
すなわち、本発明は、以下の（１）〜（１１）に記載の発明を要旨とする。
（１）放射性セシウムで汚染された汚染水（Ｂ１）及び微粒子（Ｂ２）のうちの少なくとも１種を含む放射性セシウム汚染スラリ（Ｂ）と、添加剤（Ｃ）として少なくとも捕集剤（Ｃ１）とを浮選機（ＦＭ）に供給すると共に、浮選機（ＦＭ）の下部からマイクロバブルを供給する一方、浮選機（ＦＭ）の上部から放射性セシウムが濃縮された浮上物（Ｕ）を浮上回収し、浮選機（ＦＭ）の下部から除染されたアンダーフロー水（Ｗ１）を回収する、浮選工程（ＦＰ）を含むことを特徴とする、放射性セシウム汚染スラリの除染方法。
（２）前記添加剤（Ｃ）が、捕集剤（Ｃ１）と吸着材（Ｃ２）、捕集剤（Ｃ１）とｐＨ調整剤（Ｃ３）、又は捕集剤（Ｃ１）と吸着材（Ｃ２）とｐＨ調整剤（Ｃ３）からなることを特徴とする、前記（１）に記載の放射性セシウム汚染スラリの除染方法。
（３）前記放射性セシウム汚染スラリ（Ｂ）と、添加剤（Ｃ）とを予め調合タンク（ＴＮ１）で攪拌、調合する調合工程（ＭＰ）で得られた調合液（ＭＬ）を、浮選工程（ＦＰ）の浮選機（ＦＭ）に連続的に供給することを特徴とする、前記（１）又は（２）に記載の放射性セシウム汚染スラリの除染方法。
（４）前記浮選機（ＦＭ）の外形形状が円筒形状で、マイクロバブル供給位置から液面までの高さ（Ｌ）が少なくとも１００ｃｍ以上で、高さ（Ｌ）と円筒部の内径（Ｄ）の比率（Ｌ／Ｄ）が４以上であることを特徴とする、前記（１）から（３）のいずれかに記載の放射性セシウム汚染スラリの除染方法。
【００１４】
（５）前記捕集剤（Ｃ１）が
（ｉ）炭素原子数６〜２０の高級アルキルアミンから製造されるアルキルアミン塩型カチオン界面活性剤、
（ii）炭素数６〜１８の第四級アルキルアンモニウム塩型カチオン界面活性剤、
（iii）炭素数６〜２０のアルキル硫酸エステルの塩、
（iv）炭素数６〜２０の脂肪酸アルカリ金属塩、及び／又はアルカリ土類金属塩
（ｖ）炭素数６〜２０のアルキルベンゼンスルホン酸塩、並びに
（vi）炭素数６〜２０のアルキルスルホン酸塩、
（vii）炭素数８以上の高級アルコール、
（viii）エステル型非イオン界面活性剤、並びに
（ix）エーテル型非イオン界面活性剤から選択される１種又は２種以上である、ことを特徴とする前記（１）から（４）のいずれかに記載の放射性セシウム汚染スラリの除染方法。
（６）前記浮選工程において、
（ｉ）捕集剤（Ｃ１）が前記高級アルキルアミンから製造されるアルキルアミン塩型カチオン界面活性剤で、かつ浮選機（ＦＬ）内のスラリ水溶液のｐＨが２〜１２、
（ii）捕集剤（Ｃ１）が炭素数６〜１８の第四級アルキルアンモニウム塩型カチオン界面活性剤であり、かつ浮選機（ＦＬ）内のスラリ水溶液のｐＨが２〜１２、
（iii）捕集剤（Ｃ１）が炭素数６〜２０のアルキル硫酸エステルの塩であり、かつ浮選機（ＦＬ）内のスラリ水溶液のｐＨが２〜８、
（iv）捕集剤（Ｃ１）が前記炭素原子数６〜２０の脂肪酸アルカリ金属塩、及び／又はアルカリ土類金属塩であり、かつ浮選機（ＦＬ）内のスラリ水溶液のｐＨが４〜１２、
（ｖ）捕集剤（Ｃ１）が前記炭素数６〜２０のアルキルベンゼンスルホン酸塩であり、かつ浮選機（ＦＬ）内のスラリ水溶液のｐＨが８以下、又は
（vi）捕集剤（Ｃ１）が炭素数６〜２０のアルキルスルホン酸塩であり、かつ浮選機（ＦＬ）内のスラリ水溶液のｐＨが８以下、
（vii）炭素数８以上の高級アルコールであり、かつ浮選機（ＦＬ）内のスラリ水溶液のｐＨが２〜１２、
（viii）エステル型非イオン界面活性剤であり、かつ浮選機（ＦＬ）内のスラリ水溶液のｐＨが２〜１２、又は
（ix）エーテル型非イオン界面活性剤であり、かつ浮選機（ＦＬ）内のスラリ水溶液のｐＨが２〜１２であることを特徴とする、前記（１）から（４）のいずれかに記載の放射性セシウム汚染スラリの除染方法。
【００１５】
（８）前記吸着剤（Ｃ２）の平均粒子径が０．１〜３５μｍであることを特徴とする、前記（２）から（７）のいずれかに記載の放射性セシウム汚染スラリの除染方法。
（９）前記浮選工程（ＦＰ）に供給するマイクロバブルの平均気泡径が１０〜５０μｍであることを特徴とする、前記（１）から（８）のいずれかに記載の放射性セシウム汚染スラリの除染方法。
（１０）浮選機（ＦＬ）に供給される、放射性セシウム汚染スラリ（Ｂ）中の微粒子量（Ｇ１）に対する、吸着材（Ｃ２）の量（Ｇ２）の質量比（Ｇ２／Ｇ１）が０．００５〜０．５であることを特徴とする、前記（２）から（９）のいずれかに記載の放射性セシウム汚染スラリの除染方法。
（１１）前記浮選工程において、浮選機（ＦＭ）の上部から浮上物（Ｕ）を浮上回収した後、脱水ろ過器（ＦＩ）で脱水した固形物を低レベル放射性物質（Ｒ）として保管し、該脱水により生成したろ過水（Ｗ２）は浮選工程（ＦＰ）、又は放射性汚染微粒子を磨砕及び／もしくは分級する前処理工程にリサイクルすることを特徴とする、前記（１）から（１０）のいずれかに記載の放射性セシウム汚染スラリの除染方法。
【発明の効果】
【００１６】
本発明の放射性セシウム汚染スラリの除染方法の採用により、放射性セシウム汚染スラリ（Ｂ）中の放射性セシウムを浮上物（Ｕ）として効率よく除去することが可能である。
すなわち、本発明の浮選工程（ＦＰ）を含む、放射性セシウム汚染スラリの除染方法により、放射性セシウム汚染スラリ（Ｂ）中の放射性セシウムを浮選機（ＦＭ）の上部から浮上物（Ｕ）として高い除去率で除去し、浮選機（ＦＭ）の下部から回収されるアンダーフロー水中の、放射性セシウム濃度と捕集剤（Ｃ１）濃度を極めて低くすることが可能である。
本発明の放射性セシウム汚染スラリの除染方法の採用により、更に下記の効果を得ることが可能になる。
（ｉ）除染装置の小型化が可能で、建設費用も少なくてすむ。
（ii）除染に要する時間が短く、ユーテリィティの使用量も少ないので処理コストを低減できる。
（iii）使用する添加剤（Ｃ）である捕集剤（Ｃ１）及び吸着剤（Ｃ２）は比較的安価で、使用量も少なくて済む。
（iv）浮選機（ＦＭ）の上部から浮上回収される、浮上物（Ｕ）中の水分含有量が少ないので、浮上物（Ｕ）の脱水操作の負荷が少ない。
（ｖ）凝集剤等の使用が不要で、浮選機（ＦＭ）に添加する吸着剤（Ｃ１）の使用量が少なくてすむので、発生する浮上物（Ｕ）の量が通常の凝集剤を使用する方法と比較して大幅に少ない。
【図面の簡単な説明】
【００１７】
【図１】実施例１で使用した浮選機断面の概念図である。
【図２】実施例１で使用した前処理のフローの概念図である。
【発明を実施するための形態】
【００１８】
本発明の放射性セシウム汚染スラリの除染方法は、放射性セシウムで汚染された汚染水（Ｂ１）及び微粒子（Ｂ２）のうちの少なくとも１種を含む放射性セシウム汚染スラリ（Ｂ）と、添加剤（Ｃ）として少なくとも捕集剤（Ｃ１）とを浮選機（ＦＭ）に供給すると共に、浮選機（ＦＭ）の下部からマイクロバブルを供給する一方、浮選機（ＦＭ）の上部から放射性セシウムが濃縮された浮上物（Ｕ）を浮上回収し、浮選機（ＦＭ）の下部から除染されたアンダーフロー水（Ｗ１）を回収する、浮選工程（ＦＰ）を含むことを特徴とする。
【００１９】
本発明の浮選工程（ＦＰ）を図１を用いて説明する。尚、図１は本発明の浮選工程（ＦＰ）の例示であり、本発明は図１に示す例示に限定されるものではない。
放射性セシウム汚染スラリ（Ｂ）を浮選機（ＦＭ）１１に供給する前に、予め調合工程（ＭＰ）において、放射性セシウム汚染スラリ（Ｂ）２２と添加剤（Ｃ）２３を調合タンク（ＴＮ１）２１で調合して調合液（ＭＬ）１２としておくことが好ましい。調合タンク（ＴＮ１）から該調合液（ＭＬ）１２を浮選機（ＦＭ）１１に連続的に供給すると共に、浮選機（ＦＭ）の下部からマイクロバブル１３を供給する一方、浮選機（ＦＭ）の上部から放射性物質が濃縮された浮上物（Ｕ）１６を回収すると共に、浮選機（ＦＭ）の下部から除染されたアンダーフロー水（Ｗ１）１５が回収される。
以下に、（１）放射性セシウム汚染スラリ（Ｂ）、（２）浮選工程（ＦＰ）、（３）浮選工程（ＦＰ）の特徴、について説明する。
【００２０】
（１）放射性セシウム汚染スラリ（Ｂ）
本発明の除染方法で除染される放射性セシウム汚染スラリ（Ｂ）は、放射性セシウムで汚染された汚染水（Ｂ１）及び微粒子（Ｂ２）のうちの少なくとも１種を含んでいればよい。
（１−１）放射性セシウム汚染スラリ（Ｂ）の具体例
放射性セシウム汚染スラリ（Ｂ）の具体例を下記の（イ）、（ロ）等を挙げるが、これらに限定されるものではない。
（イ）雨水、河川、下水
（ｉ）校庭、庭、水田、田畑等に降った雨水、河川、下水
（ii）住宅、その他の建築物、校庭、水田,畑、庭等の洗浄水も含まれる。
（ロ）汚染土（Ｓ）
汚染土（Ｓ）は、微量の放射性物質で汚染された農地（田、畑）、住宅、公園、グランドなどの表土であり、放射性セシウムで汚染された細砂・粗砂、粘土等の細粒を含む土である。本発明の放射性セシウム汚染スラリの除染方法において、除染の対象となる汚染土としては木片と、粒径が５ｃｍ程度以上の小石等の礫とを除く、砂および粘土で構成されており、例えば、粘土が１２．５質量％以下の砂土、比較的粘土を多い、粘土含有量：１２．５〜２５質量％の砂壌土、及びより粘土を多く含む（粘土含有量：２５〜３７．５質量％）を含む壌土に分類される土である。
【００２１】
（１−２）前処理
雨水、河川、下水等の放射性汚染スラリはスクリーンにより小石等の礫等を除き直接浮選機（ＦＭ）に供給することができる。
一方、汚染土を除染する場合には、予め、前処理として、これらの汚染土をドラムウオシャー、解泥機、ボールミル等で水と混合・磨砕し、磨砕後に生じたスラリをサイクロン、ハイドロセパレータ、スクリーン等にて粗粒子スラリと微粒子スラリとに分級し汚染土から微粒子をスラリとして分離することにより除染することが望ましい。該分級により得られる、粗粒子が除去され、放射性セシウムが濃縮されている微粒子スラリである放射性セシウム汚染スラリ（Ｂ）は除染のために浮選機（ＦＭ）に供給される。該微粒子スラリ中の微粒子の粒度分布は３００μｍ程度以下が好ましい。
一方、上記分級された粗粒子スラリは放射性セシウム濃度が低い除染土として回収される。
このような前処理工程を図２に例示する。
汚染土４１と水４２（又は水４２と、浮選工程からのろ過水１９）をホッパー３１から磨砕機３２に供給して磨砕下後、スクリーン３３で礫４３を除いた後、磨砕土スラリ４４を磨砕土スラリタンク３４にホールドする。磨砕土スラリタンク３４から磨砕土スラリ４４を液体サイクロン３５に供給し、液体サイクロン３５の下部から除染土スラリ４５を抜き出し、脱水・ろ過機３６でろ過水４８を除かれた除染土４６を回収する。
液体サイクロン３５の上部から微粒子スラリ４７を取り出し、中間タンク２１にホールドする。
【００２２】
（２）浮選工程（ＦＰ）
上記前処理で生成した放射性セシウム汚染スラリ（Ｂ）から放射性セシウムで汚染された物質（汚染微粒子及び／又は溶液中のセシウムイオン）を除去することを目的に浮選にて固液分離を行う。この場合の放射性セシウム汚染スラリ（Ｂ）中の粒度分布は前処理工程の条件で決まるもので３００μｍ以下が好ましく、分級点は７５μｍ程度で分級されことがより好ましい。
浮選工程（ＦＰ）を図１を用いて説明する。
放射性セシウム汚染スラリ（Ｂ）２２と、少なくとも捕集剤（Ｃ１）を含む添加剤（Ｃ）２３とを予め調合タンク（ＴＮ１）で調合液（ＭＬ）とする。尚、調合タンク（ＴＮ１）は必ずしも必要なく、放射性セシウム汚染スラリ（Ｂ）２２と、添加剤（Ｃ）２３とを浮選機（ＦＭ）１１に直接供給することも可能である。
調合液（ＭＬ）１２を浮選機（ＦＭ）１１に供給すると共に、浮選機（ＦＭ）の下部からマイクロバブル１３を供給する一方、浮選機（ＦＭ）の上部の浮上レシーバ１４から放射性セシウムが濃縮された浮上物（Ｕ）１６を浮上回収し、浮選機（ＦＭ）の下部から除染されたアンダーフロー水（Ｗ１）１５を回収する、工程である。
尚、浮上物（Ｕ）１６は更に、脱水器１７で脱水して、ろ過水１９と、放射性廃棄物１８に分離することができる。
以下に、（２−１）浮選機（ＦＭ）、（２−２）添加剤（Ｃ）、（２−３）調合、（２−４）マイクロバブル、（２−５）浮選、（２−６）浮上物（Ｕ）について説明する。
【００２３】
（２−１）浮選機（ＦＭ）  
前記浮選機（ＦＭ）１１は図１に示すように、調合液（ＭＬ）１２（又は、放射性セシウム汚染スラリ（Ｂ）２２と添加剤（Ｃ））がその胴部に連続的に供給され、底部からマイクロバブル１３が供給される。底部に供給されたマイクロバブルは水平方向に均一に分散した状態で上昇していくことが好ましいので、浮選機（ＦＭ）の外形形状は円筒体形状が好ましい。前記浮選機（ＦＭ）のマイクロバブル供給位置から液面までの高さ（Ｌ）が少なくとも１００ｃｍで、高さ（Ｌ）と円筒部の内径（Ｄ）の比率（Ｌ／Ｄ）が４以上であることが好ましい。浮選機（ＦＭ）に供給された放射性セシウム汚染スラリ（Ｂ）中の微粒子、及び添加される吸着剤（Ｃ２）を捕集剤（Ｃ１）の存在下にマイクロバブル表面に付着させて浮上させることにより、除染するためには上記外形形状であることが望ましい。
また、浮選機（ＦＭ）の容量を大きくするためには浮選機（ＦＭ）の内径を大きくする必要があるが、この場合高さ（Ｌ）と円筒部の内径（Ｄ）の比率（Ｌ／Ｄ）を４以上とすると内径（Ｄ）が大きくなった場合浮選機の高さＬは著しく高くなる可能性がある。この場合内部が正六角や正４角柱形状に分割されるような仕切板を設けることによりＬ／Ｄを４より小さくすることが可能である。
【００２４】
（２−２）添加剤（Ｃ）
本発明の浮選工程（ＦＰ）において使用する添加剤（Ｃ）として、必須成分の捕集剤（Ｃ１）の他に、ゼオライトやカオリン等の微小粒子粉体を吸着剤（Ｃ２）として添加することができる。吸着剤（Ｃ２）の作用はセシウムイオンや微小固体粒子はマイクロバブルに吸着しにくいので、ゼオライト、カオリン等の吸着材（Ｃ２）にセシウムイオンや微小固体粒子を吸着させて、吸着材（Ｃ２）をマイクロバブルに吸着させて浮上させることである。
捕集剤（Ｃ１）の作用を向上するために必要によりｐＨ調整剤（Ｃ３）を添加することができる。
従って、添加剤（Ｃ）として、捕集剤（Ｃ１）、捕集剤（Ｃ１）と吸着材（Ｃ２）、捕集剤（Ｃ１）とｐＨ調整剤（Ｃ３）、又は捕集剤（Ｃ１）と吸着材（Ｃ２）とｐＨ調整剤（Ｃ３）を浮選機（ＦＭ）に供給することができる。
【００２５】
（イ）捕集剤（Ｃ１）
浮選機（ＦＭ）内で、放射性セシウム汚染スラリ（Ｂ）中の微粒子（Ｂ２）が疎水性表面を有しているとマイクロバブル表面に付着して浮上し易いが、親水性表面を有する微粒子（Ｂ２）は後述するように負に帯電しているマイクロバブル表面に付着しづらいので、水溶性の捕集剤（Ｃ１）（collector）を添加することにより、捕集剤（Ｃ１）が微粒子（Ｂ２）表面に付着して疎水性になる結果、微粒子（Ｂ２）がマイクロバブル表面に付着し易くなり浮上させることが容易になる。また、セシウムイオン（Ｃｓ＋）と前記粘土微粒子を吸着するために添加される吸着材（Ｃ２）も捕集剤（Ｃ１）の添加によりマイクロバブルに付着して浮上し易くなる。
本発明の浮選工程（ＦＰ）において、使用される捕集剤（Ｃ１）として、上記性質を有するものであれば制限なく使用できるが、微粒子（Ｂ２）表面への付着性、上記疎水性の付与、市場における入手の容易性等から、下記（ｉ）〜（vi）から選択される１種又は２種以上が好適に使用することができるが下記の例示に限定されるものではない。
（ｉ）炭素原子数６〜２０の高級アルキルアミンから製造されるアルキルアミン塩型カチオン界面活性剤（ii）炭素数６〜１８の第四級アルキルアンモニウム塩型カチオン界面活性剤（iii）炭素数６〜２０のアルキル硫酸エステルの塩（iv）炭素数６〜２０の脂肪酸アルカリ金属塩、及び／又はアルカリ土類金属塩（ｖ）炭素数６〜２０のアルキルベンゼンスルホン酸塩
（vi）炭素数６〜２０のアルキルスルホン酸塩
（vii）炭素数８以上の高級アルコール
（viii）エステル型非イオン界面活性剤
エステル型非イオン界面活性剤としては、グリセリン脂肪酸エステル、ソルビタン脂肪酸エステル、ショ糖脂肪酸エステル等の脂肪酸エステルが好ましく挙げられる。
（ix）エーテル型非イオン界面活性剤
エーテル型非イオン界面活性剤としては、アルキルポリエチレングリコール、ポリオキシエチレンアルキルフェニルエーテル等の水酸基を持つ化合物のポリオキシエチレン付加物が好ましく挙げられる。
【００２６】
前記捕集剤（Ｃ１）の作用が効果的に発揮されるためには、放射性セシウム汚染スラリ（Ｂ）においてｐＨ範囲にそれぞれ下記の通り好ましい範囲があるので、使用する捕集剤（Ｃ１）の種類により好ましいｐＨに調節することが望ましい。
（ｉ）捕集剤（Ｃ１）が前記高級アルキルアミンから製造されるアルキルアミン塩型カチオン界面活性剤で、かつ浮選機（ＦＬ）内のスラリ水溶液のｐＨは２〜１２が望ましい。（ii）炭素数６〜１８の第四級アルキルアンモニウム塩型カチオン界面活性剤であり、かつ浮選機（ＦＬ）内のスラリ水溶液のｐＨは２〜１２が望ましい。
（iii）捕集剤（Ｃ１）が炭素数６〜２０のアルキル硫酸エステルの塩であり、かつ浮選機（ＦＬ）内のスラリ水溶液のｐＨは２〜８が望ましい。
（iv）捕集剤（Ｃ１）が前記炭素原子数６〜２０の脂肪酸アルカリ金属塩、及び／又はアルカリ土類金属塩であり、かつ浮選機（ＦＬ）内のスラリ水溶液のｐＨは４〜１２が望ましい。（ｖ）捕集剤（Ｃ１）が前記炭素数６〜２０のアルキルベンゼンスルホン酸塩であり、かつ浮選機（ＦＬ）内のスラリ水溶液のｐＨは８以下が望ましい。
（vi）捕集剤（Ｃ１）が炭素数６〜２０のアルキルスルホン酸塩であり、かつ浮選機（ＦＬ）内のスラリ水溶液のｐＨは８以下が望ましい。
（vii）炭素数８以上の高級アルコールであり、かつ浮選機（ＦＬ）内のスラリ水溶液のｐＨが２〜１２が望ましい。
（viii）エステル型非イオン界面活性剤であり、かつ浮選機（ＦＬ）内のスラリ水溶液のｐＨが２〜１２が望ましい。
（ix）エーテル型非イオン界面活性剤であり、かつ浮選機（ＦＬ）内のスラリ水溶液のｐＨが２〜１２が望ましい。
【００２７】
捕集剤（Ｃ１）は、放射性セシウム汚染スラリ（Ｂ）中で５〜５０ｐｐｍ（ｗｔ／ｗｔ）の濃度となるように添加することが好ましい。捕集剤（Ｃ１）の添加量は、前記範囲の下限未満の場合にはその添加効果が充分に発揮されず、一方前記範囲の上限を超える量添加しても更なる作用の向上は期待できず、経済性の点から不利益を生ずるおそれがある。
尚、放射性セシウム汚染スラリ（Ｂ）中に添加された捕集剤（Ｃ１）は浮選機（ＦＭ）中で微粒子（Ｂ２）表面、マイクロバブル表面、及び放射性セシウム汚染スラリ（Ｂ）の水溶液中に溶解して存在しているが、該溶液中に溶解して存在している捕集剤（Ｃ１）は浮選機（ＦＭ）の下部から供給されるマイクロバブル表面に連続的に付着して上昇するので、浮選機（ＦＭ）の下部から抜き出されるアンダーフロー水（Ｗ１）の捕集剤（Ｃ１）濃度は添加濃度の１／１０程度以下に低下する。尚、このようなアンダーフロー水（Ｗ１）中の捕集剤（Ｃ１）濃度は、JIS K 0102「工場排水 試験方法」に規定される全有機体炭素量（TOC：Total Organic Carbon）の測定により確認されている。
従って、アンダーフロー水（Ｗ１）中の放射性セシウム濃度は、後述の通り検出限界（１０Ｂｑ／ｋｇ）以下とすることが可能になり、かつ捕集剤（Ｃ１）濃度も低いことから、本発明においては、浮選機（ＦＭ）の下部から排出されるアンダーフロー水（Ｗ１）は、特に処理することなく、河川等に放流可能になる。
【００２８】
（ロ）吸着剤（Ｃ２）
浮選工程（ＦＰ）において、放射性セシウム汚染スラリ（Ｂ）中に含まれる、セシウムイオン（Ｃｓ＋）と、該セシウムイオンが吸着されていてマイクロバブルに付着しづらい程度の粒子径の小さい粘土微粒子は吸着剤（Ｃ２）を添加して吸着させ、浮上物（Ｕ）として除去することができる。使用される吸着剤（Ｃ２）としては、セシウムイオン（Ｃｓ＋）及び／又は前記粘土微粒子を吸着して、浮上物（Ｕ）として除去することができるものであれば、使用可能であり、ゼオライト（天然と合成の双方を含む）、ベントナイト、カオリン等の微粉末が使用可能であり、上記セシウムイオンを吸着する作用を有するものであればこれらに限定されない。これらの中でも吸着性と、低レベル放射性廃棄物としての取り扱い上、及び経済性の点から、ゼオライト微粉末、及びカオリン微粉末から選択される１種又は２種以上が好ましい。これらの微粉末は天然又は合成のいずれのものも使用できるがコストの点から天然のゼオライト微粉末、又はカオリン微粉末が好ましく、高純度品である必要はない。尚、ゼオライト微粉末は、現在、原子力発電所等で放射性化合物が含まれる溶液処理に吸着剤として使用され、低レベル放射性廃棄物として保管されていることから、取り扱い上の優位性がある。
これらの吸着剤はそれぞれ細孔を有しており、これらの細孔内にイオン化して溶解している放射性セシウム化合物が吸着されることにより、放射性セシウム汚染スラリ（Ｂ）中の水溶性放射性セシウムが除去可能になる。
吸着剤（Ｃ２）は、浮選機（ＦＭ）内でセシウムイオンを吸着して、マイクロバブルに付着して浮上させる必要があることから、その平均粒子径は１〜３５μｍが好ましく、１〜２０μｍがより好ましい。また、吸着剤（Ｃ２）の添加量は、放射性セシウム汚染スラリ（Ｂ）中の放射性の水溶性セシウム化合物濃度にもよるが、放射性セシウム汚染スラリ（Ｂ）中の微粒子量（Ｇ１）に対する、吸着材（Ｃ２）の量（Ｇ２）の質量比（Ｇ２／Ｇ１）が０．００５〜０．５となるように添加されることが望ましい。
【００２９】
（ハ）ｐＨ調整剤（Ｃ３）
前述の通り、浮選工程（工程３）で使用する捕集剤（Ｃ１）に対応させて、ｐＨ調整剤（Ｃ３）を添加してｐＨ調製を行うことが好ましい場合がある。使用可能なｐＨ調整剤としては特に限定されず、経済性を考慮すると硫酸、塩酸、生石灰、消石灰、苛性カリ、苛性ソーダ等を使用することができる。
【００３０】
（２−３）調合（ＭＰ）
放射性セシウム汚染スラリ（Ｂ）と添加剤（Ｃ）が浮選機（ＦＭ）に供給されて浮選が行われるが、調合タンク（ＴＮ１）で放射性セシウム汚染スラリ（Ｂ）と添加剤（Ｃ）を予め攪拌、調合する調合工程（ＭＰ）で得られた調合液（ＭＬ）を、浮選工程（ＦＰ）の浮選機（ＦＭ）に連続的に供給することが好ましい。このような調合タンク（ＴＮ１）としては撹拌手段を有するタンクが望ましい。
使用する捕集剤（Ｃ１）により、ｐＨ調整が必要な場合には、ｐＨ調整剤（Ｃ３）を添加する。この場合、調合タンク（ＴＮ１）にはｐＨコントロール装置が設けられていることが望ましい。
【００３１】
（２−４）マイクロバブル
本発明の放射性セシウム汚染スラリ（Ｂ）の除染方法において、浮選を採用すると共に、浮選機（ＦＭ）に供給する気泡がマイクロバブルであることが特徴である。
マイクロバブルの平均気泡径は１０〜５０μｍが好ましい。該平均気泡径がマイクロバブルサイズとなる５０μｍ以下になると、通常の気泡とは、異なった性質が発現して、気泡の消滅速度と浮上速度が遅くなるので除染（ＦＰ）に好適である。
浮選機（ＦＭ）の底部から供給するマイクロバブルは、経済性の点から空気が好ましい。
例えば、下記非特許文献ａ）〜ｂ）に記載されているように、低濃度型気泡は、気泡径が３０μｍ付近に分布のピークがあり、気泡濃度としては数百個／ミリリットル（ｍＬ）程度であり、外見は水が少し曇った状態となる。
【００３２】
気泡サイズがマイクロバブルサイズより大きい、通常の気泡は、水溶液中での上昇速度が比較的早く、最終的に液面で破裂する。しかし、マイクロバブルは気泡体積が微細であるため、上昇速度が遅く長い間、水溶液中に滞在し続ける。マイクロバブルの上昇速度は、蒸留水中で内部対流が無い状態での実測から、水中における剛体球の動きを特徴づける公式である、ストークスの法則にほぼ従うことが知られている（下記非特許文献ａ〜ｂ参照）。
非特許文献ａ）：“ Effect of shrinking microbubble on gas hydrate formation.” Takahashi, M. et al. J. Phys. Chem. B 107,2003年、ｐ2171-2173
非特許文献ｂ）：“ζ potential of microbubbles in aqueous solutions: electrical properties of the gas water interface.” Takahashi, M.J. Phys. Chem. B 109, 2005年、p21858-21864
【００３３】
マイクロバブルはコロイドとしての側面があり、通常、負に帯電をしている。このため、マイクロバブル同士は反発し合うため、マイクロバブル同士は結合しづらく、気泡濃度の減少も少ない。
また、マイクロバブルは、上昇速度が遅い上に、表面積が大きいために捕集剤（Ｃ１）、吸着材（Ｃ２）等を表面に付着させ易くなる。
一方、マイクロバブルより気泡径の大きい通常の気泡は、通常、気泡表面が荷電しないので気泡同士が結合して、次第に大きくなっていく、また、ナノサイズのナノバブルは水溶液に溶解して速やかに消滅する。
マイクロバブルの生成方法として、（ｉ）加圧溶解型マイクロバブル発生装置、（ii）気液二相流旋回型マイクロバブル発生装置、（iii）ナノミクロンレベルの貫通細孔の存在するセラミックス材によるマイクロバブルを発生させる装置等が知られている。
（ｉ）加圧溶解型マイクロバブル発生装置は、酸素、窒素等の気体の水中への溶解量は、それぞれ圧力に比例して溶解量も増加する。加圧溶解型のマイクロバブル生成方法はこの特性を利用したものであり、ある程度の高圧で十分な量の気体を水中に溶解させた後、その圧力を解放してやることで溶解した気体の過飽和条件を作り出す。これにより過剰に溶解した気体は不安定な状態となり、過飽和分の気体分子は水から飛び出そうとする。その結果、水中に大量の気泡を発生させる。そのタイミングが整えばマイクロバブルとなる。
（ii）気液二相流旋回型マイクロバブル発生装置は、一般的に利用されているマイクロバブルの発生手法であり、水流を起こして渦を発生させ、渦内に気体(大きな気泡)を巻き込み、この渦を崩壊させたときに気泡がバラバラに細分化する現象を利用している。二相流旋回方式の場合、発生するマイクロバブルは低濃度である場合が多い。気泡分布としては３０μｍ付近に中心粒径を持つ単一のピークが認められる。尚、ノズル部で加圧条件を作る方式では高濃度のマイクロバブルを発生させることが可能である。
（iii）ナノミクロンレベルの貫通細孔の存在するセラミックス材によるマイクロバブルを発生させる装置は、ナノミクロンレベルの貫通細孔の存在するセラミックス材（ＳＰＧ）に圧縮空気透過させることにより平均径３０〜５０μｍマイクロバブルを発生させる。
【００３４】
浮選工程（ＦＰ）において浮選手段を用いて固液分離を行うことにより、ろ過手段を用いる場合のフィルターの閉塞トラブル等を回避して連続運転が容易になるばかりでなく、微粒子からなる固体をより確実に分離することが可能になる。
浮選機（ＦＭ）の底部から供給するマイクロバブルは、あらかじめ浮選機（ＦＭ）の底部近傍から排出されるアンダーフロー水（Ｗ１）の一部を取り出して、該スラリにマイクロバブルを混入させて気液混合物として浮選機（ＦＭ）の底部から供給されることが望ましい。浮選機（ＦＭ）内にはマイクロバブルが水平方向で偏在しないように、その下部中央部からスパジャー等のノズルから供給することが望ましい。
【００３５】
（２−５）浮選
浮選工程（ＦＰ）は、図１に示すように、浮選機（ＦＭ）に直接、放射性セシウム汚染スラリ（Ｂ）と添加剤（Ｃ）を供給するか、又は調合タンク（ＴＮ１）に放射性セシウム汚染スラリ（Ｂ）と添加剤（Ｃ）とを供給して調合された後に浮選機（ＦＭ）に供給される。
浮選機（ＦＭ）への放射性セシウム汚染スラリ（Ｂ）の単位時間当たりの供給量に比例して、アンダーフロー水（Ｗ１）を排出する。この時、排出液中にマイクロバブルが同伴されないように、マイクロバブル供給口より下部にアンダーフロー水（Ｗ１）の排出口を設ける。
添加剤（Ｃ）として捕集剤（Ｃ１）の使用することにより、放射性セシウム汚染スラリ（Ｂ）中の微粒子表面は疎水性になりマイクロバブル付着し容易に液から浮上分離される。
放射性セシウム汚染スラリ（Ｂ）中に放射性セシウム化合物に由来するセシウムイオン（Ｃｓ＋）が含まれている場合、添加された吸着剤（Ｃ２）に該セシウムイオンが吸着され、また、吸着剤（Ｃ２）に捕集剤（Ｃ１）が付着する結果、該吸着剤（Ｃ２）はマイクロバブル表面に付着して容易に浮上分離される。
【００３６】
浮選工程（ＦＰ）において、浮選機（ＦＭ）内を浮上回収される浮上物（Ｕ）は、マイクロバブル表面の負電荷と微粒子表面の正電荷により電気的に中和されているために、ファンデルワールス力により比較的水分濃度の低い凝集物を形成するので、掻き取り等の操作により容易に回収できる。
このように、放射性セシウム汚染スラリ（Ｂ）中の放射性セシウムで汚染された微粒子と放射性セシウムイオンを吸着した吸着剤（Ｃ２）からなる浮上物（Ｕ）を脱水して得られた低レベル放射性廃棄物（Ｒ）の処理も従来の廃棄物と同種のものとなるので取り扱いが容易となる。
浮選機（ＦＭ）の下部から排出されるアンダーフロー水（Ｗ１）は放射性セシウムが検出されないほど、低レベルに除染されているので、河川等に放流して処理することが可能である。
【００３７】
（２−６）浮上物（Ｕ）の脱水等
浮選機（ＦＭ）の上部から浮上物（Ｕ）１６を浮上回収した後、脱水ろ過器（ＦＩ）１７で脱水した固形物を低レベル放射性物質（Ｒ）１８として保管し、該脱水により生成したろ過水（Ｗ２）１９は浮選工程（ＦＰ）、又は汚染粘土微粒子を磨砕、分級処理する前処理工程にリサイクルすることできる。
上記脱水ろ過器（ＦＩ）の種類としては、特に限定されず、オリバーフィルター、フィルタープレス、ロ布材で作製されたバッグによるろ過器等が使用できる。
【００３８】
（４）浮選工程（ＦＰ）の特徴
本発明の放射性セシウム汚染スラリの除染方法の採用により、放射性セシウム汚染スラリ（Ｂ）中の放射性セシウムで汚染された汚染水（Ｂ１）及び微粒子（Ｂ２）を浮上物（Ｕ）として効率よく除去することが可能である。また、本発明の浮選工程（ＦＰ）を含む、放射性セシウム汚染スラリ（Ｂ）の除染方法により、放射性セシウム汚染スラリ（Ｂ）中の放射性セシウムを浮上物（Ｕ）としての除去率が高く、浮選機（ＦＭ）の下部から回収されるアンダーフロー水中の、放射性セシウム濃度と捕集剤（Ｃ１）濃度は極めて低くなる。
【００３９】
本発明の浮選工程（ＦＰ）は、従来の浮遊選鉱、浮上分離とは本質的に異なる技術である。すなわち、浮遊選鉱は、鉱物の表面特性の差異に着目して、鉱山から産出された岩石を粉砕磨砕した後、水溶液中で気泡剤を添加、攪拌させると金属を含む鉱石が泡の表面に選択的に吸着して回収が容易になる原理を利用した方法であるが、微粒子の粒子径が１０μｍ程度以下の微粒子の回収は困難である。
一方、本発明の浮選工程（ＦＰ）では従来の浮遊選鉱では回収困難な前記粒子径の、放射性セシウムを含む微粒子を効率良く除染することが出来る。
特許文献３、４に開示された浮上分離は、水溶液中で無機凝集剤を添加してフロック化した汚濁物に気泡を付着させ、水溶液中で気泡が付着した汚濁物同士の結合を更に促進し、浮上回収する方法であるが、比重の大きな鉱物微粒子の浮上分離回収は困難である。
一方、本発明の浮選工程（ＦＰ）は、水溶液中で捕集剤（Ｃ１）の存在下に放射性セシウムで汚染された粘土微粒子等をマイクロバブルに付着させて、浮上させることが可能である。この場合、マイクロバブル表面にて微粒子の正荷電が気泡表面の負電位により中和される。微粒子同士はスラリ中では荷電により反発し合って凝集しづらいが、マイクロバブル表面付着すると中和されるので、ファンデルワールス力による強い吸引作用で微粒子同士が凝集する。本発明の浮選工程（ＦＰ）では、このように凝集された凝集物を回収するので、浮上物（Ｕ）中の水分含有量が従来法（凝集沈殿法の沈殿物の水分量：８０質量％程度）よりは極めて少なくなる（水分量３６質量％程度）ので、浮上物（Ｕ）の脱水の負荷が低くなる。
【実施例】
【００４０】
以下に実施例により本発明を具体的に説明する。尚、本発明は以下の実施例に限定されるものではない。実施例で使用した試料、除染装置、セシウムの分析方法を以下に記載する。
（１）試料
（イ）放射性セシウムで汚染された汚染土
福島県、郡山市で採取された汚染土（放射能レベル：９５００Ｂｑ／ｋｇ）を篩い分けた、粒度分布は、下記の通りであった。
尚、各粒度分布における質量割合は、乾燥質量％である。
（ｉ）２，３６０μｍ以上：１１質量％
（ii）３００μｍ以上〜２，３６０μｍ未満：４３質量％
（iii）７５μｍ以上〜３００μｍ未満：２２質量％
（iv）２５μｍ以上〜７５μｍ未満：１０質量％
（ｖ）２５μｍ未満：１４質量％
【００４１】
（ロ）浮選剤
（ｉ）捕集剤
捕集剤として、ＯＤＡＡ（オクタデシルアミンアセテート）を使用した。
（ii）吸着剤
吸着剤として、ゼオライト（ジークライト（株）製、山形県米沢市板谷地区産の天然ゼオライトの微粉末、平均粒径５μｍ）を使用した。
【００４２】
（２）使用装置
（イ）磨砕機
磨砕機は、（株）マキノ製、ボールミル（型式：ＢＭ−５０）を使用した。尚、磨砕時に磨砕機内に粉砕メディア（鋼球・セラミック球等）は投入せずに、自生磨砕方式を採用した。
磨砕機ドラムの形状は、外径６０６ｍｍφ、長さ６０６ｍｍである。
（ロ）液体サイクロン
液体サイクロンは、試作装置を使用した。
外径形状は下記の通りである。尚、下部にゴム製弁を使用したバルブが装着されている。
（ｉ）上部の円筒部：内径３０ｍｍφ、長さ：３０ｍｍ
（ii）下部の円錐部：長さ９０ｍｍ、最上部の内径：３０ｍｍ、最下部の内径：３ｍｍ
（ハ）浮選機
浮選機として、内径：２００ｍｍ、長さ２０００ｍｍの円筒形状のものを使用した。
尚、浮選機からオーバーフローした浮上物は貯留器で回収した。
【００４３】
（ニ）マイクロバブルの発生装置
小型コンプレッサーを使用して、下記貫通細孔（０．８μｍ）を有するＳＰＧ膜に圧縮空気を供給し、スラリ溶液中でマイクロバブルを発生させた。
ＳＰＧ膜は、ＳＰＧテクノ（株）製、ＳＰＧ（Shirasu Porous Glass（シラス多孔質ガラス））膜（サイズ：長さ２００ｍｍ、径１０ｍｍφ）を使用した。
上記ＳＰＧ膜に２Ｋｇ／ｃｍ２の圧縮空気を１（リットル（Ｌ）／ｍｉｎ）で供給し、スラリ溶液にマイクロバブル（気泡径５０μｍ以下）を発生させた。
（ホ）脱水ろ過機
脱水ろ過機として使用した、フィルタープレス試験機は、（株）シー・エム・ティ製、型式：ｍｏｄｅｌ１２０を使用した。
該試験機に使用した濾布は、中尾フィルター工業（株）、ポリプロピレン製不織布（商品名：ＰＰ  Ｇ５０１Ｂ、平織、厚み０．３ｍｍ）を使用した。
（２）使用分析機器
（イ）セシウムの分析装置
ベルトールド社（BERTHOLD TECHNOLOGIES GmbH & Co. KG）製、型番：ベクレルモニター  ＬＢ−２００(LB 200 Becquerel Monitor）を使用した。
放射性セシウム測定濃度の検出限界は、１０Ｂｑ／ｋｇである。
【００４４】
［実施例１］
前記放射性セシウムで汚染された汚染土を処理用の試料に使用した。前処理として、該試料を磨砕機で、磨砕下後、液体サイクロンで分級を行い、粒子径が２５μｍ以下の汚染微粒子にした。次に、浮選工程で、浮選機に該汚染微粒子と浮選剤を連続的に供給すると共に、圧縮空気を利用したマイクロバブルを浮選機の底部から供給して、浮選機の上部から、放射性セシウムが濃縮された浮上物を回収すると共に、下部から除染されたアンダーフロー水を排出させた。
【００４５】
（１）前処理
前処理工程を図２を用いて説明する。
汚染（２０ｋｇ）４１と、水（又は、水及びろ過水（Ｗ２）１９）（１００Ｌ（リットル））４２を混合して１１０Ｌのスラリを調製後、ホッパー３１経由で磨砕機３２に仕込んで、回転数４７ｒｐｍで磨砕機を円周方向に２４０秒間回転させて、湿式磨砕を行い、スクリーン３３にて粒径が５ｍｍ以上の礫４３を除去し、得られた磨砕土のスラリを、一旦、撹拌機付きの中間タンク３４にホールドした。
前記中間タンク３４内の磨砕土のスラリ４４を流入圧１．５ｋｇｆ／ｃｍ２、供給量１０Ｌ／分として、液体サイクロン３５に供給した。
液体サイクロン３５の上部から微粒子スラリ（１００ｋｇ（該スラリ中の固形分２．１ｋｇ））４７を得て撹拌機付きの中間タンク２１にホールドした。液体サイクロンの下部から除染土スラリ（２０ｋｇ（該スラリ中の固形分１８ｋｇ））４５を得た。
【００４６】
（２）浮選工程
図１に示す浮選工程により、中間タンク２１にホールドされたスラリの除染を行った。
撹拌機付きの中間タンク２１に上記汚染スラリ１００ｋｇ、浮選剤（ＯＤＡＡ）がスラリ溶液中で濃度２０ｐｐｍとなる量、吸着剤としてゼオライト微粉末１００ｇを投入して撹拌を行い、浮選機への供給スラリ調合液１２を調製した。尚、調合液の放射性セシウム１，５４０Ｂｑ／ｋｇ（Ｃｓ１３７＋Ｃｓ１３４）であった。スラリのｐＨは６．０であった。
次に、中間タンク２１から、前記調合液１２を１００リットル（Ｌ）／ｈｒで浮選機１１に供給し、底部からマイクロバブル１３（リットル（Ｌ）／ｍｉｎ）を供給した。浮上物は浮上物レシーバ１４にオーバーフローさせ１時間回収しその後、脱水ろ器１７としてフィルタープレスで脱水乾燥させ放射線量を測定した。
浮選機上部から、浮上物５．４８ｋｇを得、下部からアンダーフロー水（９５ｋｇ）１５を得た。
該アンダーフロー水の放射性セシウム濃度は検出限界値（１０Ｂｑ／ｋｇ）以下であった。
浮上物をフィルタープレスで脱水処理した結果、ろ過水（２．２ｋｇ）（放射性セシウム１００Ｂｑ／ｋｇ（Ｃｓ１３７＋Ｃｓ１３４））１９と、放射性廃棄物（３．２８ｋｇ）（水分含有量３６％、乾土ベースでの放射性セシウム７１，５００Ｂｑ／ｋｇ（Ｃｓ１３７＋Ｃｓ１３４））１８の結果が得られた。
上記結果から、アンダーフロー水（除染水）の放射性セシウム濃度は検出限界値以下であったことより浮選工程に投入された放射性セシウム汚染スラリ（Ｂ）のほとんど全ての放射性セシウムは低レベル放射性廃棄物として取り除くことが出来ることが確認された。
【符号の説明】
【００４７】
１１  浮選機（ＦＭ）
１２  調合液（ＭＬ）
１３  マイクロバブル
１４  浮上物レシーバ
１５  アンダーフロー水（Ｗ１）
１６  浮上物（Ｕ）
１７  脱水ろ器（Ｆ１）
１８  放射性廃棄物
１９  ろ過水（Ｗ２）
２１  調合タンク（ＴＮ１）
２２  放射性セシウム汚染スラリ（Ｂ）
２３  添加剤（Ｃ）
３１  ホッパー
３２  磨砕機
３３  スクリーン
３４  磨砕土スラリタンク
３５  液体サイクロン
３６  脱水・ろ過機
４１  汚染土
４２  水
４３  礫
４４  磨砕土スラリ
４５  除染土スラリ
４６  除染土
４７  微粒子スラリ
４８  ろ過水
【図１】
2013250261.tif 000003
【図２】
2013250261.tif 000004